(57)【要約】      （修正有）【課題】フィルムの表面の傷付きを抑え、フィルム同士の貼り付きを効果的に抑制することができるアンチブロッキング剤を提供する。【解決手段】シリコーン樹脂を含む基材粒子２と、基材粒子２の表面上に、バリア部の材料が、芳香族骨格を有し、かつ、ビニル基を有する化合物を含むバリア部３とを備え、１０％Ｋ値が５００Ｎ／ｍｍ２未満である粒子を含有するアンチブロッキング剤１。【選択図】図１
2018111809.tif 000002
【特許請求の範囲】
【請求項１】
１０％Ｋ値が５００Ｎ／ｍｍ２未満である粒子を含有する、アンチブロッキング剤。
【請求項２】
前記粒子が、シリコーン樹脂を含む基材粒子と、前記基材粒子の表面上に、有機樹脂を含むバリア部とを備える、請求項１に記載のアンチブロッキング剤。
【請求項３】
前記バリア部の厚みが、５ｎｍ以上、３００ｎｍ以下である、請求項２に記載のアンチブロッキング剤。
【請求項４】
前記基材粒子の表面積全体に占める前記バリア部により被覆されている部分の面積である被覆率が、９０％以上である、請求項２又は３に記載のアンチブロッキング剤。
【請求項５】
前記バリア部が、粒状物の集合体であり、
前記バリア部の前記粒状物の粒子径が、５ｎｍ以上、３００ｎｍ以下である、請求項２〜４のいずれか１項に記載のアンチブロッキング剤。
【請求項６】
前記バリア部の材料が、芳香族骨格を有し、かつ、ビニル基を有する化合物を含む、請求項２〜５のいずれか１項に記載のアンチブロッキング剤。
【請求項７】
前記バリア部の材料が、ジビニルベンゼン化合物を含む、請求項２〜６のいずれか１項に記載のアンチブロッキング剤。
【請求項８】
前記１０％Ｋ値が５００Ｎ／ｍｍ２未満である粒子の粒子径が、１μｍ以上、２０μｍ以下である、請求項１〜７のいずれか１項に記載のアンチブロッキング剤。
【請求項９】
基材フィルムと、前記基材フィルムの少なくとも一方の表面に配置されたアンチブロッキング部とを備えるフィルムにおいて、前記アンチブロッキング部の材料として用いられるアンチブロッキング剤である、請求項１〜８のいずれか１項に記載のアンチブロッキング剤。
【請求項１０】
基材フィルムと、
前記基材フィルムの少なくとも一方の表面に配置されたアンチブロッキング部とを備え、
前記アンチブロッキング部の材料が、請求項１〜９のいずれか１項に記載のアンチブロッキング剤である、アンチブロッキングフィルム。
【発明の詳細な説明】
【技術分野】
【０００１】
本発明は、基材粒子を含有するアンチブロッキング剤に関する。また、本発明は、上記アンチブロッキング剤を用いたアンチブロッキングフィルムに関する。
【背景技術】
【０００２】
一般に、プラスチックフィルムの表面は平滑である。このため、プラスチックフィルム同士を重ね合わせて長く接触させたり、重ね合わされたプラスチックフィルムに熱が付与されたりすると、プラスチックフィルム同士が互いに密着して、プラスチックフィルム同士の剥離が困難になることがある。この現象はブロッキングと呼ばれる。
【０００３】
ブロッキングが、プラスチックフィルムの製造工程等で発生すると、製造装置の停止による生産性の低下や、得られるプラスチックフィルムの外観の悪化等の問題が生じる。
【０００４】
ブロッキングを防止するためには、フィルムの表面を粗くして、フィルム同士が接触する面積を少なくする方法がある。ブロッキングを防止する具体的な方法としては、フィルム成形用樹脂の溶融成形時にアンチブロッキング剤であるフィラーを混練する方法、複数の樹脂を混合して硬化させる際に、混合した樹脂に相分離を生じさせ、表面に微細な凹凸を形成する方法、及びフィルムの表面にアンチブロッキング剤であるフィラーを塗布する方法等が挙げられる。
【０００５】
下記の特許文献１には、チューブ状シートを押し出しし、一対のピンチロールにより引き取られたチューブ状の多層未延伸原反を用いてインフレーション二軸延伸するポリプロピレン系多層延伸フィルムの製造方法が開示されている。このポリプロピレン系多層延伸フィルムでは、ポリプロピレン系樹脂により構成されたチューブ最内層に、アンチブロッキング剤が添加されており、ポリプロピレン系樹脂により構成されたチューブ最外層に、アンチブロッキング剤が添加されていない。上記チューブ最内層の厚みは、チューブ状多層未延伸原反の全体厚みの５０％以下である。上記アンチブロッキング剤は、平均粒径が０．２〜５μｍの球状物である。上記アンチブロッキング剤の含有量は、１０００〜７０００ｐｐｍである。特許文献１には、上記アンチブロッキング剤が、シリコーン樹脂微粉末であることが記載されている。
【０００６】
下記の特許文献２には、第１成分、第２成分及びシリコーン系化合物を含むアンチブロッキング性硬化性樹脂組成物が開示されている。上記第１成分は、少なくとも１種以上の樹脂である。上記第２成分は、１種以上のモノマーもしくはオリゴマーの群から選択される１種以上のモノマーもしくはオリゴマーである。上記アンチブロッキング性硬化性樹脂組成物では、上記組成物の塗布後に上記第１成分の樹脂が相分離により析出し、表面に微細な凹凸が形成される。特許文献２では、相分離や析出を制御して、より均一で微細な凹凸を形成するために、有機粒子を用いてもよいことが記載されており、有機粒子として、シリコーンが挙げられている。
【先行技術文献】
【特許文献】
【０００７】
【特許文献１】特開平４−００８５３０号公報
【特許文献２】特開２００９−０１３３８４号公報
【発明の概要】
【発明が解決しようとする課題】
【０００８】
特許文献１，２のような従来の方法では、フィルムをロール状に巻き取る際に、アンチブロッキング剤（樹脂微粉末等）と接触するフィルムの表面が、アンチブロッキング剤（樹脂微粉末等）によって傷付くことがある。
【０００９】
また、従来のアンチブロッキング剤（樹脂微粉末等）では、ブロッキングを抑制する機能が十分ではなく、ロール状に巻き取ったフィルム同士が貼り付いて、ロールの巻き出しが困難なことがある。従来のアンチブロッキング剤（樹脂微粉末等）では、フィルムの表面の傷付きの抑制と、フィルム同士の貼り付きの抑制とを、両立することは困難である。
【００１０】
さらに、従来のアンチブロッキング剤（樹脂微粉末等）では、ロール状に巻き取ったフィルムを巻き出す際に、フィルムの表面からアンチブロッキング剤（樹脂微粉末等）が脱落することがある。
【００１１】
本発明の目的は、フィルムの表面の傷付きを抑え、フィルム同士の貼り付きを効果的に抑制することができるアンチブロッキング剤を提供することである。また、本発明の目的は、上記アンチブロッキング剤を用いたアンチブロッキングフィルムを提供することである。
【課題を解決するための手段】
【００１２】
本発明の広い局面によれば、１０％Ｋ値が５００Ｎ／ｍｍ２未満である粒子を含有する、アンチブロッキング剤が提供される。
【００１３】
本発明に係るアンチブロッキング剤のある特定の局面では、前記粒子が、シリコーン樹脂を含む基材粒子と、前記基材粒子の表面上に、有機樹脂を含むバリア部とを備える。
【００１４】
本発明に係るアンチブロッキング剤のある特定の局面では、前記バリア部の厚みが、５ｎｍ以上、３００ｎｍ以下である。
【００１５】
本発明に係るアンチブロッキング剤のある特定の局面では、前記基材粒子の表面積全体に占める前記バリア部により被覆されている部分の面積である被覆率が、９０％以上である。
【００１６】
本発明に係るアンチブロッキング剤のある特定の局面では、前記バリア部が、粒状物の集合体であり、前記バリア部の前記粒状物の粒子径が、５ｎｍ以上、３００ｎｍ以下である。
【００１７】
本発明に係るアンチブロッキング剤のある特定の局面では、前記バリア部の材料が、芳香族骨格を有し、かつ、ビニル基を有する化合物を含む。
【００１８】
本発明に係るアンチブロッキング剤のある特定の局面では、前記バリア部の材料が、ジビニルベンゼン化合物を含む。
【００１９】
本発明に係るアンチブロッキング剤のある特定の局面では、前記１０％Ｋ値が５００Ｎ／ｍｍ２未満である粒子の粒子径が、１μｍ以上、２０μｍ以下である。
【００２０】
本発明に係るアンチブロッキング剤のある特定の局面では、前記アンチブロッキング剤は、基材フィルムと、前記基材フィルムの少なくとも一方の表面に配置されたアンチブロッキング部とを備えるフィルムにおいて、前記アンチブロッキング部の材料として用いられるアンチブロッキング剤である。
【００２１】
本発明の広い局面によれば、基材フィルムと、前記基材フィルムの少なくとも一方の表面上に配置されたアンチブロッキング部とを備え、前記アンチブロッキング部の材料が、上述したアンチブロッキング剤である、アンチブロッキングフィルムが提供される。
【発明の効果】
【００２２】
本発明に係るアンチブロッキング剤は、１０％Ｋ値が５００Ｎ／ｍｍ２未満である粒子を含有するので、フィルムの表面の傷付きを抑え、フィルム同士の貼り付きを効果的に抑制することができる。
【図面の簡単な説明】
【００２３】
【図１】図１は、本発明の第１の実施形態に係るアンチブロッキング剤を示す断面図である。
【図２】図２は、本発明の第２の実施形態に係るアンチブロッキング剤を示す断面図である。
【図３】図３は、図１に示すアンチブロッキング剤を用いたアンチブロッキングフィルムの一例を示す断面図である。
【発明を実施するための形態】
【００２４】
以下、本発明を詳細に説明する。
【００２５】
（アンチブロッキング剤）
本発明に係るアンチブロッキング剤は、粒子を含有する。本発明に係るアンチブロッキング剤は、複数の上記粒子を含有することが好ましい。本発明に係るアンチブロッキング剤は、複数の上記粒子である粉体を含有することが好ましい。本発明に係るアンチブロッキング剤では、上記粒子の１０％Ｋ値（粒子を１０％圧縮したときの圧縮弾性率）が、５００Ｎ／ｍｍ２未満である。上記アンチブロッキング剤は、上記粒子以外の成分を含んでいてもよい。フィルム成形前に、上記アンチブロッキング剤は、バインダー及び散乱粒子等と混合されて用いられてもよい。
【００２６】
本発明では、上記の構成が備えられているので、フィルムの表面の傷付きを抑え、フィルム同士の貼り付きを効果的に抑制することができる。本発明に係るアンチブロッキング剤を用いることにより、フィルムの表面の傷付きの抑制と、フィルム同士の貼り付きの抑制とを、両立することが可能となる。
【００２７】
フィルムの表面の傷付きをより一層効果的に抑え、フィルム同士の貼り付きをより一層効果的に抑制する観点からは、上記粒子の１０％Ｋ値は、好ましくは２００Ｎ／ｍｍ２未満、より好ましくは１００Ｎ／ｍｍ２未満である。上記粒子の１０％Ｋ値の下限は特に限定されない。上記粒子の１０％Ｋ値は、１０Ｎ／ｍｍ２以上であってもよい。
【００２８】
上記粒子の１０％Ｋ値（粒子を１０％圧縮したときの圧縮弾性率）は、以下のようにして測定できる。
【００２９】
微小圧縮試験機を用いて、円柱（直径５０μｍ、ダイヤモンド製）の平滑圧子端面で、２５℃、最大試験荷重９０ｍＮを３０秒かけて負荷する条件下で粒子を圧縮する。このときの荷重値（Ｎ）及び圧縮変位（ｍｍ）を測定する。得られた測定値から、１０％Ｋ値を下記式により求めることができる。上記微小圧縮試験機として、例えば、フィッシャー社製「フィッシャースコープＨ−１００」等が用いられる。上記粒子の１０％Ｋ値は、任意に選択された５０個の粒子の１０％Ｋ値を算術平均することにより、算出することが好ましい。
【００３０】
１０％Ｋ値（Ｎ／ｍｍ２）＝（３／２１／２）・Ｆ・Ｓ−３／２・Ｒ−１／２
Ｆ：粒子が１０％圧縮変形したときの荷重値（Ｎ）
Ｓ：粒子が１０％圧縮変形したときの圧縮変位（ｍｍ）
Ｒ：粒子の半径（ｍｍ）
【００３１】
図１は、本発明の第１の実施形態に係るアンチブロッキング剤を示す断面図である。
【００３２】
図１に示す粒子１は、基材粒子２と、基材粒子２の表面上にバリア部３とを備える。
【００３３】
図２は、本発明の第２の実施形態に係るアンチブロッキング剤を示す断面図である。
【００３４】
図２に示す粒子１Ａは、粒子単体であって、バリア部を備えていない。
【００３５】
フィルムの表面の傷付きをより一層効果的に抑え、フィルム同士の貼り付きをより一層効果的に抑制する観点からは、上記粒子は、シリコーン樹脂を含むことが好ましく、シリコーン樹脂を含む基材粒子を備えることがより好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒子は、基材粒子と、上記基材粒子の表面上にバリア部とを備えることが好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒子は、有機樹脂を含むバリア部を備えることがより好ましい。上記バリア部は、層状に形成されていてもよく、バリア層であってもよい。上記粒子は、上記バリア部を備えていなくてもよく、粒子単体であってもよい。
【００３６】
上記バリア部は、上記基材粒子の表面に接していることが好ましく、上記基材粒子の表面を被覆していることがより好ましい。上記基材粒子は、上記基材粒子の表面が上記バリア部により被覆された被覆粒子であってもよい。上記バリア部は、上記基材粒子の表面を完全に被覆していてもよく、上記基材粒子の表面を完全に被覆していなくてもよい。上記基材粒子は、上記バリア部によって被覆されていない部分を有していてもよい。
【００３７】
上記バリア部は、有機樹脂を含むことが好ましい。上記バリア部は、粒状物の集合体であることが好ましく、複数の粒状物により形成されていることが好ましい。複数の上記粒状物は、上記基材粒子の表面に接していることが好ましく、上記基材粒子の表面を被覆していることがより好ましい。上記基材粒子は、上記基材粒子の表面が複数の上記粒状物により被覆された被覆粒子であることが好ましい。複数の上記粒状物は、上記基材粒子の表面を完全に被覆していてもよく、上記基材粒子の表面を完全に被覆していなくてもよい。
【００３８】
複数の上記粒状物により、単層構造のバリア部が形成されていてもよく、２層以上の積層構造のバリア部が形成されていてもよい。
【００３９】
バリア部の厚みは、上記バリア部が上記基材粒子の表面上に配置されている部分のバリア部の厚みを平均することにより、算出することができる。上記バリア部の厚みには、上記バリア部が上記基材粒子の表面上に配置されていない部分（バリア部の厚み（０ｍｍ））は考慮されない。
【００４０】
フィルムの表面からの粒子の脱落をより一層効果的に抑制する観点からは、上記バリア部の厚みは、好ましくは５ｎｍ以上、より好ましくは１０ｎｍ以上であり、好ましくは３００ｎｍ以下、より好ましくは２００ｎｍ以下、さらに好ましくは１００ｎｍ以下である。
【００４１】
上記バリア部の厚みは、例えば、断面観察により測定できる。断面観察するために、アンチブロッキング剤を埋め込み用樹脂に埋め込んで、アンチブロッキング剤の断面を露出させてもよい。
【００４２】
フィルムの表面からの粒子の脱落をより一層効果的に抑制する観点からは、上記有機樹脂は、シリコーン樹脂ではないことが好ましい。フィルムの表面からの粒子の脱落をより一層効果的に抑制する観点からは、上記有機樹脂は、シロキサン結合を有さないことが好ましい。フィルムの表面からの粒子の脱落をより一層効果的に抑制する観点からは、上記有機樹脂がケイ素原子を含む場合に、上記有機樹脂中のケイ素原子の含有量は、好ましくは３重量％以下、より好ましくは２重量％以下、より一層好ましくは１重量％以下である。上記有機樹脂中のケイ素原子の含有量の下限は特に限定されない。上記有機樹脂中のケイ素原子の含有量は、０％（未含有）以上であってもよい。上記有機樹脂中のケイ素原子の含有量は、０％（未含有）であってもよい。
【００４３】
上記有機樹脂中のケイ素原子の含有量は、上記粒子を室温硬化性樹脂に分散させた後、上記室温硬化性樹脂を常温硬化させて、上記粒子の中心の断面が出るようにミクロトームで切片を切り出し、その断面をＴＥＭ−ＥＤＸにて観察し、元素組成比を分析することにより測定できる。
【００４４】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記基材粒子の表面積全体に占める上記バリア部により被覆されている部分の面積である被覆率は、好ましくは９０％以上、より好ましくは９５％以上である。上記被覆率の上限は特に限定されない。上記被覆率は、９９％以下であってもよい。
【００４５】
上記被覆率は、有機樹脂を含むバリア部を備える基材粒子を電子顕微鏡又は光学顕微鏡にて観察し、バリア部がある部分の表面積の基材粒子の投影面積に対する百分率を算出することにより求められる。
【００４６】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部は、粒状物の集合体であることが好ましく、複数の粒状物を有することが好ましく、複数の粒状物により形成されていることが好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部の上記粒状物の粒子径は、好ましくは５ｎｍ以上、より好ましくは３０ｎｍ以上、さらに好ましくは５０ｎｍ以上である。フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部の上記粒状物の粒子径は、好ましくは３００ｎｍ以下、より好ましくは２００ｎｍ以下である。
【００４７】
上記粒状物の粒子径は、任意に選択された５０個の粒状物を走査型電子顕微鏡で観察し、観察された画像における各粒状物の最大径を算術平均することにより、算出することが好ましい。
【００４８】
フィルムの表面の傷付きをより一層効果的に抑え、フィルム同士の貼り付きをより一層効果的に抑制する観点からは、上記粒子の圧縮回復率は、好ましくは１％以上、より好ましくは５％以上であり、好ましくは３０％以下、より好ましくは２５％以下である。
【００４９】
上記粒子の圧縮回復率は、以下のようにして測定できる。
【００５０】
試料台上に粒子を散布する。散布された粒子１個について、微小圧縮試験機を用いて、円柱（直径１００μｍ、ダイヤモンド製）の平滑圧子端面で、２５℃で、粒子の中心方向に、粒子が４０％圧縮変形するまで負荷（反転荷重値）を与える。その後、原点用荷重値（０．４０ｍＮ）まで除荷を行う。この間の荷重−圧縮変位を測定し、下記式から圧縮回復率を求めることができる。なお、負荷速度は０．３３ｍＮ／秒とする。上記微小圧縮試験機として、例えば、フィッシャー社製「フィッシャースコープＨ−１００」等が用いられる。
【００５１】
圧縮回復率（％）＝［Ｌ２／Ｌ１］×１００
Ｌ１：負荷を与えるときの原点用荷重値から反転荷重値に至るまでの圧縮変位
Ｌ２：負荷を解放するときの反転荷重値から原点用荷重値に至るまでの除荷変位
【００５２】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒子の粒子径は、好ましくは１μｍ以上、より好ましくは５μｍ以上であり、好ましくは２０μｍ以下、より好ましくは１５μｍ以下である。
【００５３】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記基材粒子の粒子径は、好ましくは１μｍ以上、より好ましくは５μｍ以上である。フィルムの表面の傷付きをより一層効果的に抑え、フィルム同士の貼り付きをより一層効果的に抑制する観点、及びフィルムの表面からの粒子の脱落をより一層効果的に抑制する観点からは、上記基材粒子の粒子径は、好ましくは２０μｍ以下、より好ましくは２０μｍ未満、さらに好ましくは１５μｍ以下である。
【００５４】
上記粒子及び上記基材粒子の粒子径は、任意に選択された５０個の粒子又は基材粒子をレーザー回折式粒度分布計を用いて測定し、各粒子又は各基材粒子の粒子径を算術平均することにより、求めることが好ましい。上記レーザー回折式粒度分布計としては、マルバルーン社製「マスターサイザー２０００」等が挙げられる。
【００５５】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒子の粒子径の変動係数（ＣＶ値）は、好ましくは１０％以下、より好ましくは７％以下である。上記粒子の粒子径のＣＶ値の下限は特に限定されない。上記粒子の粒子径のＣＶ値は、０．１％以上であってもよい。上記粒子の粒子径の変動係数（ＣＶ値）が、上記上限以下であると、フィルムの歩留まりをより一層向上させることができる。上記粒子の粒子径の変動係数（ＣＶ値）が、上記下限以上であると、フィルムの光拡散特性をより一層良好にすることができる。
【００５６】
上記粒子の粒子径の変動係数（ＣＶ値）は、下記式で表される。
【００５７】
ＣＶ値（％）＝（ρ／Ｄｎ）×１００
ρ：粒子の粒子径の標準偏差
Ｄｎ：粒子の粒子径の平均値
【００５８】
フィルムの表面の傷付きをより一層効果的に抑え、フィルム同士の貼り付きをより一層効果的に抑制する観点からは、アンチブロッキング剤１００重量％中、上記粒子の含有量は、好ましくは１０重量％以上、より好ましくは１５重量％以上であり、好ましくは４０重量％以下、より好ましくは３５重量％以下である。
【００５９】
また、上記アンチブロッキング剤には、各種添加剤が含まれていてもよい。上記添加剤としては、各種安定剤、紫外線吸収剤、酸化防止剤、帯電防止剤、可塑剤、カップリング剤又は着色剤等が挙げられる。上記添加剤は、１種のみが用いられてもよく、２種以上が併用されてもよい。
【００６０】
（粒子単体である粒子、又は、基材粒子）
上記粒子は、シリコーン樹脂を含むことが好ましい。上記基材粒子は、シリコーン樹脂を含むことが好ましい。上記粒子又は上記基材粒子の材料は、好ましくは、ラジカル重合性基を有するシラン化合物と炭素数５以上の疎水基を有するシラン化合物とを含むか、ラジカル重合性基を有しかつ炭素数５以上の疎水基を有するシラン化合物を含むか、もしくは、ラジカル重合性基を両末端に有するシラン化合物を含むことが好ましい。これらの材料を反応させた場合には、シロキサン結合が形成される。得られる粒子又は基材粒子において、ラジカル重合性基及び炭素数５以上の疎水基は一般に残存する。このような材料を用いることで、１μｍ以上、２００μｍ以下の粒子径を有する上記粒子又は上記基材粒子を容易に得ることができ、しかも上記粒子又は上記基材粒子の耐薬品性を高くし、かつ透湿性を低くすることができる。
【００６１】
上記ラジカル重合性基を有するシラン化合物では、ラジカル重合性基はケイ素原子に直接結合していることが好ましい。上記ラジカル重合性基を有するシラン化合物は１種のみが用いられてもよく、２種以上が併用されてもよい。
【００６２】
上記ラジカル重合性基を有するシラン化合物は、アルコキシシラン化合物であることが好ましい。上記ラジカル重合性基を有するシラン化合物としては、ビニルトリメトキシシラン、ビニルトリエトキシシラン、ジメトキシメチルビニルシラン、ジエトキシメチルビニルシラン、ジビニルメトキシビニルシラン、ジビニルエトキシビニルシラン、ジビニルジメトキシシラン、ジビニルジエトキシシラン、及び１，３−ジビニルテトラメチルジシロキサン等が挙げられる。
【００６３】
上記炭素数５以上の疎水基を有するシラン化合物では、炭素数５以上の疎水基はケイ素原子に直接結合していることが好ましい。上記炭素数５以上の疎水基を有するシラン化合物は１種のみが用いられてもよく、２種以上が併用されてもよい。
【００６４】
上記炭素数５以上の疎水基を有するシラン化合物は、アルコキシシラン化合物であることが好ましい。上記炭素数５以上の疎水基を有するシラン化合物としては、フェニルトリメトキシシラン、ジメトキシメチルフェニルシラン、ジエトキシメチルフェニルシラン、ジメチルメトキシフェニルシラン、ジメチルエトキシフェニルシラン、ヘキサフェニルジシロキサン、１，３，３，５−テトラメチル−１，１，５，５−テトラペニルトリシロキサン、１，１，３，５，５−ペンタフェニル−１，３，５−トリメチルトリシロキサン、ヘキサフェニルシクロトリシロキサン、フェニルトリス（トリメチルシロキシ）シラン、及びオクタフェニルシクロテトラシロキサン等が挙げられる。
【００６５】
上記ラジカル重合性基を有しかつ炭素数５以上の疎水基を有するシラン化合物では、ラジカル重合性基はケイ素原子に直接結合していることが好ましく、炭素数５以上の疎水基はケイ素原子に直接結合していることが好ましい。上記ラジカル重合性基を有しかつ炭素数５以上の疎水基を有するシラン化合物は１種のみが用いられてもよく、２種以上が併用されてもよい。
【００６６】
上記ラジカル重合性基を有しかつ炭素数５以上の疎水基を有するシラン化合物としては、フェニルビニルジメトキシシラン、フェニルビニルジエトキシシラン、フェニルメチルビニルメトキシシラン、フェニルメチルビニルエトキシシラン、ジフェニルビニルメトキシシラン、ジフェニルビニルエトキシシラン、フェニルジビニルメトキシシラン、フェニルジビニルエトキシシラン、及び１，１，３，３−テトラフェニル−１，３−ジビニルジシロキサン等が挙げられる。
【００６７】
上記粒子又は上記基材粒子を効率的に得る観点、及び粒子の１０％Ｋ値を好適な範囲に制御する観点からは、上記ラジカル重合性基を有するシラン化合物と、上記炭素数５以上の疎水基を有するシラン化合物とを用いることが好ましい。この場合に、上記粒子又は上記基材粒子を効率的に得る観点、及び粒子の１０％Ｋ値を好適な範囲に制御する観点からは、上記ラジカル重合性基を有するシラン化合物と、上記炭素数５以上の疎水基を有するシラン化合物とは重量比で、１：１〜１：２０で用いることが好ましく、１：５〜１：１５で用いることがより好ましい。
【００６８】
上記粒子又は上記基材粒子を得るためのシラン化合物の全体において、ラジカル重合性基の数と炭素数５以上の疎水基の数とは、１：０．５〜１：２０であることが好ましく、１：１〜１：１５であることがより好ましい。
【００６９】
粒子の１０％Ｋ値を好適な範囲に制御する観点からは、上記粒子又は上記基材粒子は、１つのケイ素原子に２つのメチル基が結合したジメチルシロキサン骨格を有することが好ましく、上記粒子の材料又は上記基材粒子の材料は、１つのケイ素原子に２つのメチル基が結合したシラン化合物を含むことが好ましい。
【００７０】
粒子の１０％Ｋ値を好適な範囲に制御する観点からは、上記粒子又は上記基材粒子は、上述したシラン化合物を、ラジカル重合開始剤により反応させて、シロキサン結合を形成させることが好ましい。一般に、酸又は塩基触媒を用いた重縮合によって粒子又は基材粒子を合成する場合には、１０μｍ以上、５００μｍ以下の粒子径を有する粒子又は基材粒子を得ることは困難であり、１００μｍ以下の粒子径を有する粒子又は基材粒子を得ることは特に困難である。これに対して、ラジカル重合開始剤を用いる場合でも、上記構成のシラン化合物を用いることで、１μｍ以上、５００μｍ以下の粒子径を有する粒子又は基材粒子を得ることができ、１００μｍ以下の粒子径を有する粒子又は基材粒子を得ることもできる。
【００７１】
上記粒子又は上記基材粒子を得るために、ケイ素原子に結合した水素原子を有するシラン化合物を用いなくてもよい。この場合には、金属触媒を用いずに、ラジカル重合開始剤を用いて、シラン化合物を重合させることができる。結果として、上記粒子又は上記基材粒子に金属触媒が含まれないようにすることができ、上記粒子又は上記基材粒子における金属触媒の含有量を少なくすることができ、粒子の１０％Ｋ値を好適な範囲に制御することができる。
【００７２】
上記粒子又は上記基材粒子の具体的な製造方法としては、懸濁重合法、分散重合法、ミニエマルション重合法、又は乳化重合法等でシラン化合物の重合反応を行い、粒子又は基材粒子を作製する方法等がある。シラン化合物の重合を進行させてオリゴマーを得た後、懸濁重合法、分散重合法、ミニエマルション重合法、又は乳化重合法等で重合体（オリゴマー等）であるシラン化合物の重合反応を行い、粒子又は基材粒子を作製してもよい。例えば、ビニル基を有するシラン化合物を重合させて、末端においてケイ素原子に結合したビニル基を有するシラン化合物を得てもよい。フェニル基を有するシラン化合物を重合させて、重合体（オリゴマー等）として、側鎖においてケイ素原子に結合したフェニル基を有するシラン化合物を得てもよい。ビニル基を有するシラン化合物とフェニル基を有するシラン化合物とを重合させて、重合体（オリゴマー等）として、末端においてケイ素原子に結合したビニル基を有しかつ側鎖においてケイ素原子に結合したフェニル基を有するシラン化合物を得てもよい。
【００７３】
上記アンチブロッキング剤は、基材フィルムと、上記基材フィルムの少なくとも一方の表面に配置されたアンチブロッキング部とを備えるフィルムにおいて、上記アンチブロッキング部の材料として用いられることが好ましい。
【００７４】
（バリア部）
フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部の材料は、芳香族骨格を有する化合物を含むことが好ましく、ビニル基を有する化合物を含むことが好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部の材料は、芳香族骨格を有し、かつ、ビニル基を有する化合物を含むことがより好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒状物の材料は、芳香族骨格を有する化合物を含むことが好ましく、ビニル基を有する化合物を含むことが好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒状物の材料は、芳香族骨格を有し、かつ、ビニル基を有する化合物を含むことがより好ましい。芳香族骨格を有し、かつ、ビニル基を有する化合物としては、スチレン、ジビニルベンゼン、及び４−ビニル安息香酸等が挙げられる。
【００７５】
フィルムの表面の傷付きをより一層効果的に抑え、フィルム同士の貼り付きをより一層効果的に抑制する観点、及びフィルムの表面からの粒子の脱落をより一層効果的に抑制する観点からは、上記バリア部の材料は、ジビニルベンゼン化合物を含むことが好ましい。フィルムの表面の傷付きをより一層効果的に抑え、フィルム同士の貼り付きをより一層効果的に抑制する観点、及びフィルムの表面からの粒子の脱落をより一層効果的に抑制する観点からは、上記粒状物の材料は、ジビニルベンゼン化合物を含むことが好ましい。ジビニルベンゼン化合物としては、１，４−ジイソプロペニルベンゼン等が挙げられる。
【００７６】
（アンチブロッキングフィルム）
本発明に係るアンチブロッキングフィルムは、上述したアンチブロッキング剤を含む。フィルムの表面の傷付きをより一層効果的に抑え、フィルム同士の貼り付きをより一層効果的に抑制する観点からは、上記粒子は、上記アンチブロッキングフィルムの少なくとも一方の表面に配置されていることが好ましい。フィルムの表面の傷付きをより一層効果的に抑え、フィルム同士の貼り付きをより一層効果的に抑制する観点からは、上記アンチブロッキングフィルムは、基材フィルムと、上記基材フィルムの少なくとも一方の表面に配置されたアンチブロッキング部とを備えることが好ましい。フィルムの表面の傷付きをより一層効果的に抑え、フィルム同士の貼り付きをより一層効果的に抑制する観点からは、上記粒子は、上記基材フィルムの少なくとも一方の表面上に配置されている部分を有することが好ましく、上記基材フィルムの表面から突出していることが好ましい。上記粒子は、上記基材フィルムの表面から突出していない部分と、上記基材フィルムの表面から突出している部分とを有していてもよい。上記粒子は、上記基材フィルムの一方の表面から突出している部分を有することが好ましい。上記アンチブロッキングフィルムは表面に、上記粒子の突出部を有することが好ましい。
【００７７】
上記アンチブロッキング部の材料が、上述したアンチブロッキング剤であることが好ましい。フィルムの表面の傷付きをより一層効果的に抑え、フィルム同士の貼り付きをより一層効果的に抑制する観点からは、上記アンチブロッキング部は、上記基材フィルム側とは反対側に突出している突出部を有することが好ましい。この突出部が、上記粒子の一部であることが好ましい。上記アンチブロッキング部の上記突出部は、上記粒子により形成されていることが好ましい。上記アンチブロッキング部は、上記基材フィルムの片側の表面にのみ配置されていてもよく、両側の表面に配置されていてもよい。
【００７８】
図３は、図１に示すアンチブロッキング剤を用いたアンチブロッキングフィルムの一例を示す断面図である。なお、図３において、アンチブロッキング部及び粒子の大きさ、厚み、形状及び添加量等は、図示の便宜上、実際の大きさ及び形状から適宜変更している。
【００７９】
図３に示すアンチブロッキングフィルム１１は、基材フィルム１２とアンチブロッキング部１３とを備える。上記基材フィルムは、フィルム層のみの単層構造であってもよく、フィルム層に加えて保護層及び粘着層等を有する２層以上の多層構造であってもよい。上記基材フィルムは、光透過性を有するフィルムであることが好ましい。
【００８０】
基材フィルム１２は、一方の表面（第１の表面）１２ａと他方の表面（第２の表面）１２ｂとを有する。一方の表面（第１の表面）１２ａと他方の表面（第２の表面）１２ｂとは対向している。アンチブロッキング部１３は、一方の表面（第１の表面）１３ａと他方の表面（第２の表面）１３ｂとを有する。一方の表面（第１の表面）１３ａと他方の表面（第２の表面）１３ｂとは対向している。
【００８１】
基材フィルム１２の表面上に、アンチブロッキング部１３が配置されている。アンチブロッキング部１３は、アンチブロッキングフィルム１１における表面部である。基材フィルム１２の一方の表面（第１の表面）１２ａ側に、アンチブロッキング部１３が配置されている。アンチブロッキング部１３は、他方の表面（第２の表面）１３ｂ側から、基材フィルム１２の一方の表面（第１の表面）１２ａ上に配置されている。アンチブロッキングフィルム１１では、基材フィルム１２の一方の表面（第１の表面）１２ａ側にのみ、アンチブロッキング部１３が配置されている。上記アンチブロッキングフィルムでは、上記基材フィルムの一方の表面（第１の表面）側だけでなく、上記基材フィルムの他方の表面（第２の表面）側にも、上記アンチブロッキング部が配置されていてもよい。上記アンチブロッキング部は、光透過性の高い材料により形成されていることが好ましい。
【００８２】
アンチブロッキング部１３は、粒子１と、散乱粒子２１とを含む。散乱粒子２１は、アンチブロッキングフィルム１１に防眩性を付与するために、アンチブロッキング部１３にて配置されている。粒子１に代えて、粒子１Ａを用いてもよい。
【００８３】
アンチブロッキング部１３は、基材フィルム１２側とは反対側に向かって突出している突出部を有する。アンチブロッキング部１３は、アンチブロッキング部１３の一方の表面（第１の表面）１３ａ側に突出部を有する。アンチブロッキング部１３は、基材フィルム１２側に向かって突出している突出部を有しない。アンチブロッキング部１３は、アンチブロッキング部１３の他方の表面（第２の表面）１３ｂ側に突出部を有しない。アンチブロッキング部１３の上記突出部は、粒子１及び散乱粒子２１により形成されている。
【００８４】
フィルムの表面の傷付きをより一層効果的に抑え、フィルム同士の貼り付きをより一層効果的に抑制する観点からは、上記粒子は、上記アンチブロッキング部において、均一に分散していることが好ましく、少なくとも一部の粒子同士が凝集していないことが好ましく、全部の粒子同士が凝集していないことがより好ましい。フィルムの表面の傷付きをより一層効果的に抑え、フィルム同士の貼り付きをより一層効果的に抑制する観点からは、上記アンチブロッキング部は、凝集していない粒子を含むことが好ましく、凝集した粒子を含まないことが好ましい。フィルムの表面の傷付きをより一層効果的に抑え、フィルム同士の貼り付きをより一層効果的に抑制する観点からは、上記アンチブロッキング部内において、少なくとも一部の粒子同士が接触していないことが好ましく、全部の粒子同士が接触していないことがより好ましい。
【００８５】
フィルムをより一層薄くする観点からは、上記基材フィルムの厚みは、好ましくは０．０３ｍｍ以上、より好ましくは０．０５ｍｍ以上であり、好ましくは０．５ｍｍ以下、より好ましくは０．３ｍｍ以下である。上記基材フィルムが２層以上の構造を有する場合には、上記基材フィルムの厚みは、基材フィルム全体の厚みを意味する。
【００８６】
フィルムの表面の傷付きをより一層効果的に抑え、フィルム同士の貼り付きをより一層効果的に抑制する観点からは、アンチブロッキングフィルム１００重量％中、上記粒子の含有量は、好ましくは１０重量％以上、より好ましくは１５重量％以上であり、好ましくは４０重量％以下、より好ましくは３５重量％以下である。
【００８７】
基材フィルム：
上記基材フィルムは、１層の単層フィルムから構成されていてもよく、２層以上の多層フィルムから構成されていてもよい。上記多層フィルムの場合には、保護層、粘着層及び剥離層等から構成されていてもよい。
【００８８】
上記基材フィルムは、高い光透過性を有することが好ましい。上記基材フィルムの材料としては、特に限定されないが、例えば、ポリオレフィン、ポリエーテルサルフォン、ポリスルホン、ポリカーボネート、シクロオレフィンポリマー、ポリアリレート、ポリアミド、ポリメチルメタクリレート、ポリエチレンテレフタレート、ポリブチレンテレフタレート、ポリエチレンナフタレート、トリアセチルセルロース、及びセルロースナノファイバー等が挙げられる。上記基材フィルムは、樹脂により形成されていることが好ましい。上記基材フィルムの材料は、１種のみが用いられてもよく、２種以上が併用されてもよい。
【００８９】
また、上記基材フィルムには、各種添加剤が含まれていてもよい。上記添加剤としては、各種安定剤、紫外線吸収剤、酸化防止剤、帯電防止剤、可塑剤、カップリング剤、滑剤又は着色剤等が挙げられる。上記添加剤は、１種のみが用いられてもよく、２種以上が併用されてもよい。
【００９０】
アンチブロッキング部：
上記アンチブロッキング部の材料は、上記アンチブロッキング剤である。上記アンチブロッキング部の材料は、上記アンチブロッキング剤以外の材料を含んでいてもよい。上記アンチブロッキング部は、高い光透過性を有することが好ましい。上記アンチブロッキング部における上記アンチブロッキング剤以外の材料は、樹脂であることが好ましい。
【００９１】
フィルム成形前に、上記アンチブロッキング剤は、バインダー及び散乱粒子等と混合されて用いられてもよい。
【００９２】
上記バインダーは、溶媒であってもよく、樹脂材料であってもよい。
【００９３】
上記溶媒としては、水及び有機溶剤等が挙げられる。溶媒の除去性をより一層高める観点からは、上記溶媒は、有機溶剤であることが好ましい。上記有機溶剤としては、エタノール等のアルコール化合物；アセトン、メチルエチルケトン、シクロヘキサノン等のケトン化合物；トルエン、キシレン、テトラメチルベンゼン等の芳香族炭化水素化合物；セロソルブ、メチルセロソルブ、ブチルセロソルブ、カルビトール、メチルカルビトール、ブチルカルビトール、プロピレングリコールモノメチルエーテル、ジプロピレングリコールモノメチルエーテル、ジプロピレングリコールジエチルエーテル、トリプロピレングリコールモノメチルエーテル等のグリコールエーテル化合物；酢酸エチル、酢酸ブチル、乳酸ブチル、セロソルブアセテート、ブチルセロソルブアセテート、カルビトールアセテート、ブチルカルビトールアセテート、プロピレングリコールモノメチルエーテルアセテート、ジプロピレングリコールモノメチルエーテルアセテート、炭酸プロピレン等のエステル化合物；オクタン、デカン等の脂肪族炭化水素化合物；並びに石油エーテル、ナフサ等の石油系溶剤等が挙げられる。
【００９４】
上記樹脂材料としては、上述した基材フィルムの材料と同様の材料が挙げられる。
【００９５】
上記基材フィルムの材料と上記アンチブロッキング部の樹脂材料とは、同一であってもよい。
【００９６】
上記アンチブロッキング部の上記アンチブロッキング剤以外の材料は、上述した基材フィルムの材料であってもよく、硬化性化合物であってもよい。上記硬化性化合物としては、熱硬化性化合物及び活性エネルギー線硬化性化合物等が挙げられる。
【００９７】
上記熱硬化性化合物としては、例えば、フェノール化合物、エポキシ化合物、尿素化合物、メラミン化合物、ウレタン化合物、ポリイミド化合物及び不飽和ポリエステル化合物等が挙げられる。上記活性エネルギー線硬化性化合物は、光硬化性化合物であることが好ましく、紫外線硬化性化合物であることが好ましく、（メタ）アクリロイル基を複数有する多官能（メタ）アクリルモノマー又は（メタ）アクリロイル基を複数有する多官能（メタ）アクリルモノマーの重合体であることがより好ましい。
【００９８】
上記多官能（メタ）アクリルモノマーとしては、例えば、トリプロピレングリコールジ（メタ）アクリレート、１，６−ヘキサンジオールジ（メタ）アクリレート、１，４−ブタンジオールジ（メタ）アクリレート、トリプロピレングリコールジ（メタ）アクリレート、エチレングリコールジ（メタ）アクリレート、ジエチレングリコールジ（メタ）アクリレート、テトラエチレングリコールジ（メタ）アクリレート、ネオペンチルグリコールジ（メタ）アクリレート、変性ビスフェノールＡジ（メタ）アクリレート、トリシクロデカンジメタノールジ（メタ）アクリレート等の２官能（メタ）アクリレート；ペンタエリスリトールトリ（メタ）アクリレート、トリメチロールプロパントリ（メタ）アクリレート、トリメチロールプロパンエトキシトリ（メタ）アクリレート、ポリエーテルトリ（メタ）アクリレート、グリセリンプロポキシトリ（メタ）アクリレート等の３官能（メタ）アクリレート；ペンタエリスリトールテトラ（メタ）アクリレート、ペンタエリスリトールエトキシテトラ（メタ）アクリレート、ジトリメチロールプロパンテトラ（メタ）アクリレート等の４官能（メタ）アクリレート；ジペンタエリスリトールペンタ（メタ）アクリレート、プロピオン酸変性ジペンタエリスリトールペンタ（メタ）アクリレート、ジペンタエリスリトールモノヒドロキシペンタ（メタ）アクリレート、ジペンタエリスリトールヘキサ（メタ）アクリレート等の５官能以上の（メタ）アクリレート等が挙げられる。上記多官能（メタ）アクリルモノマーは、１種のみが用いられてもよく、２種以上が併用されてもよい。
【００９９】
「（メタ）アクリレート」の用語は、アクリレートとメタクリレートとを示す。「（メタ）アクリル」の用語は、アクリルとメタクリルとを示す。「（メタ）アクリロイル」の用語は、アクリロイルとメタクリロイルとを示す。
【０１００】
また、上記活性エネルギー線硬化性化合物を用いる場合には、上記活性エネルギー線硬化性化合物に、光重合開始剤、光増感剤、レベリング剤、希釈剤等を添加してもよい。
【０１０１】
また、上記熱硬化性化合物を用いる場合には、上記熱硬化性化合物に、熱硬化剤、レベリング剤、希釈剤等を添加してもよい。
【０１０２】
フィルムをより一層薄くする観点、及びフィルムの表面からの粒子の脱落をより一層効果的に抑制する観点からは、上記アンチブロッキング部の厚みは、好ましくは１μｍ以上、より好ましくは５μｍ以上であり、好ましくは２０μｍ以下、より好ましくは１５μｍ以下である。
【０１０３】
フィルムの表面の傷付きをより一層効果的に抑え、フィルム同士の貼り付きをより一層効果的に抑制する観点からは、アンチブロッキング部１００重量％中、上記粒子の含有量は、好ましくは１０重量％以上、より好ましくは１５重量％以上であり、好ましくは４０重量％以下、より好ましくは３５重量％以下である。
【０１０４】
以下、実施例及び比較例を挙げて、本発明を具体的に説明する。本発明は、以下の実施例のみに限定されない。
【０１０５】
（実施例１）
（１）アンチブロッキング剤である粒子Ａの作製
両末端アクリルシリコーンオイル（信越化学工業社製「Ｘ−２２−２４４５」）３０重量部に、ｔｅｒｔ−ブチル−２−エチルペルオキシヘキサノアート（重合開始剤、日油社製「パーブチルＯ」）０．５重量部を溶解させた溶解液Ａを用意した。また、イオン交換水１５０重量部に、ラウリル硫酸トリエタノールアミン塩４０重量％水溶液（乳化剤）０．８重量部とポリビニルアルコール（重合度：約２０００、けん化度：８６．５〜８９モル％、日本合成化学社製「ゴーセノールＧＨ−２０」）の５重量％水溶液８０重量部とを混合して、水溶液Ｂを用意した。温浴槽中に設置したセパラブルフラスコに、上記溶解液Ａを入れた後、上記水溶液Ｂを添加した。その後、Ｓｈｉｒａｓｕ  Ｐｏｒｏｕｓ  Ｇｌａｓｓ（ＳＰＧ）膜（細孔平均径約１０μｍ）を用いることで、乳化を行った。その後、８５℃に昇温して、９時間重合を行った。重合後の粒子の全量を遠心分離により水洗浄した後、分級操作を行って、粒子Ａを得た。
【０１０６】
（２）アンチブロッキング部形成用組成物の作製
ジペンタエリストールペンタ及びジペンタエリスリトールヘキサアクリレートの混合物（東亜合成社製「アロニックスＭ４０２」）１００重量部と、トルエン９０重量部と、シクロヘキサノン１０重量部とを混合し、混合液を得た。得られた混合液に対して、上記粒子Ａを１０重量部分散させて、アンチブロッキング部形成用組成物を作製した。
【０１０７】
（３）アンチブロッキングフィルムの作製
厚さ０．２ｍｍのポリエチレンテレフタレート（ＰＥＴ）製の基材フィルム上に、得られたアンチブロッキング部形成用組成物をバーコーターにて塗工し、塗工層を形成した。このとき、アンチブロッキング部形成用組成物の塗工量は、塗工層（アンチブロッキング部）の乾燥後の厚みが１０μｍとなるように調整した。乾燥後、高圧水銀灯にて紫外線を５００ｍＪ／ｃｍ２で照射して、塗工層（アンチブロッキング部）を硬化させることにより、アンチブロッキングフィルムを作製した。
【０１０８】
（実施例２）
アンチブロッキング剤である粒子Ｂの作製：
実施例１で得られた粒子Ａを用意した。温浴槽内に設置した５００ｍｌのセパラブルフラスコに、粒子Ａ６．５重量部と、ヘキサデシルトリメチルアンモニウムブロミド０．６重量部と、蒸留水２４０重量部と、メタノール１２０重量部とを入れた。４０℃で１時間攪拌した後、ジビニルベンゼン３．０重量部とスチレン０．５重量部とを添加して、７５℃まで昇温して０．５時間攪拌を行った。その後、２，２’−アゾビス（イソ酪酸）ジメチル０．４重量部を入れて８時間攪拌、反応を行った。重合後の粒子の全量を遠心分離により水洗浄して、粒子Ａが基材粒子であり、該基材粒子の表面上にバリア部を備える粒子Ｂを得た。
【０１０９】
粒子Ａの代わりに粒子Ｂを用いたこと以外は、実施例１と同様にして、アンチブロッキング部形成用組成物及びアンチブロッキングフィルムを得た。
【０１１０】
（実施例３）
アンチブロッキング剤である粒子Ｃの作製：
ポリテトラメチレングリコールジアクリレート７５０ｇと、スチレン２５０ｇと、過酸化ベンゾイル３９ｇとを混合し、均一に溶解させてモノマー混合液を得た。ポリビニルアルコール１重量％水溶液５ｋｇを作製し、反応器に入れた。この反応器に上記モノマー混合液をさらに入れ、２〜４時間攪拌することで、モノマーの液滴が所定の粒子径になるように、粒子径を調整した。この後、８５℃の窒素雰囲気下で９時間反応を行い、粒子を得た。得られた粒子を熱水にて数回洗浄した後、分級操作を行って、粒子Ｃを得た。
【０１１１】
粒子Ａの代わりに粒子Ｃを用いたこと以外は、実施例１と同様にして、アンチブロッキング部形成用組成物及びアンチブロッキングフィルムを得た。
【０１１２】
（実施例４）
アンチブロッキング剤である粒子Ｄの作製：
実施例１で得られた粒子Ａを用意した。温浴槽内に設置した５００ｍｌのセパラブルフラスコに、粒子Ａ６．５重量部と、ヘキサデシルトリメチルアンモニウムブロミド０．６重量部と、蒸留水２４０重量部と、メタノール１２０重量部とを入れた。４０℃で１時間攪拌した後、ジビニルベンゼン２．４５重量部とスチレン１．０５重量部とを添加して、７５℃まで昇温して０．５時間攪拌を行った。重合後の粒子の全量を遠心分離により水洗浄して、粒子Ａが基材粒子であり、該基材粒子の表面上にバリア層を備える粒子Ｄを得た。
【０１１３】
粒子Ａの代わりに粒子Ｄを用いたこと以外は、実施例１と同様にして、アンチブロッキング部形成用組成物及びアンチブロッキングフィルムを得た。
【０１１４】
（比較例１）
アンチブロッキング剤である粒子Ｘの作製：
ジビニルベンゼン１０００ｇと、過酸化ベンゾイル５６ｇとを混合し、均一に溶解させてモノマー混合液を得た。ポリビニルアルコール１重量％水溶液５ｋｇを作製し、反応器に入れた。この反応器に上記モノマー混合液をさらに入れ、２〜４時間攪拌することで、モノマーの液滴が所定の粒子径になるように、粒子径を調整した。この後、９０℃の窒素雰囲気下で１０時間反応を行い、粒子を得た。得られた粒子を熱水にて数回洗浄した後、分級操作を行って、粒子Ｘを得た。
【０１１５】
粒子Ａの代わりに粒子Ｘを用いたこと以外は、実施例１と同様にして、アンチブロッキング部形成用組成物及びアンチブロッキングフィルムを得た。
【０１１６】
（評価）
（１）粒子の粒子径
アンチブロッキング剤である粒子について、粒子の粒子径を測定した。上記粒子の粒子径は、任意に選択した５０個の粒子をレーザー回折式粒度分布計を用いて測定し、各粒子の粒子径を算術平均することにより、求めた。上記レーザー回折式粒度分布計としては、マルバルーン社製「マスターサイザー２０００」を用いた。
【０１１７】
（２）粒子の１０％Ｋ値
アンチブロッキング剤である粒子について、１０％Ｋ値を、上述した方法により、微小圧縮試験機（フィッシャー社製「フィッシャースコープＨ−１００」）を用いて測定した。
【０１１８】
（３）バリア部の厚み
アンチブロッキング剤である粒子の含有量が３０重量％となるように、検査用埋め込み樹脂であるＫｕｌｚｅｒ社製「テクノビット４０００」に添加し、分散させて、試験片を作製した。試験片中の分散した粒子の中心付近を通るようにイオンミリング装置（日立ハイテクノロジーズ製「ＩＭ４０００」）を用いて、粒子の断面を切り出した。そして、電界放射型透過電子顕微鏡（ＦＥ−ＴＥＭ）（日本電子社製「ＪＥＭ−ＡＲＭ２００Ｆ」）を用いて、２０個の粒子を無作為に選択し、それぞれの粒子の断面を観察した。それぞれの粒子におけるバリア層の厚みを計測し、算術平均してバリア層の厚み（平均厚み）とした。
【０１１９】
（４）被覆率
アンチブロッキング剤である粒子について、基材粒子の表面積全体に占めるバリア部により被覆されている部分の面積である被覆率を測定した。電子顕微鏡による観察を行い、アンチブロッキング剤である粒子１個当たりの投影面積Ｓ１と未被覆部分の円換算面積Ｓ２とを画像解析ソフトを用いて算出し、下記式にて被覆率を求めた。
【０１２０】
被覆率（％）＝（Ｓ１−Ｓ２）／Ｓ１×１００
【０１２１】
（５）アンチブロッキング性の評価
得られたフィルムを２枚用意し、アンチブロッキング部同士で重ね合わせ、指圧にて約１ｋｇの荷重を負荷した後、アンチブロッキング部同士が易滑性を有しているか否かを確認し、アンチブロッキング性を以下の基準で判定した。
【０１２２】
［アンチブロッキング性の判定基準］
○：フィルム同士が貼り付いていない
△：フィルム同士がわずかに貼り付いている
×：フィルム同士が貼り付いている
【０１２３】
（６）傷付きの評価
得られたフィルムを２枚用意し、アンチブロッキング部とアンチブロッキング部が形成されていない他方の表面とを重ね合わせ、指圧にて約２００ｇの荷重をかけて１０往復摩擦して、他方の表面が傷付くか否かを観察し、傷付きを以下の基準で判定した。
【０１２４】
［傷付きの判定基準］
○：傷なし
△：わずかに傷あり
×：傷あり
【０１２５】
（７）粒子の脱落の評価
得られたフィルムのアンチブロッキング部が形成された表面を電子顕微鏡により粒子１００個に相当する面積を観察し、脱落した粒子の個数をカウントした。脱落を以下の基準で判定した。
【０１２６】
［粒子の脱落の判定基準］
○：脱落した粒子の個数が２０個未満
△：脱落した粒子の個数が２０個以上、４０個未満
×：脱落した粒子の個数が４０個以上
【０１２７】
結果を下記の表１に示す。
【０１２８】
【表１】
2018111809.tif 000003
【符号の説明】
【０１２９】
１…粒子
１Ａ…粒子
２…基材粒子
３…バリア部
１１…アンチブロッキングフィルム
１２…基材フィルム
１２ａ…一方の表面（第１の表面）
１２ｂ…他方の表面（第２の表面）
１３…アンチブロッキング部
１３ａ…一方の表面（第１の表面）
１３ｂ…他方の表面（第２の表面）
２１…散乱粒子
【図１】
2018111809.tif 000004
【図２】
2018111809.tif 000005
【図３】
2018111809.tif 000006